(57)【要約】【課題】  印刷された疑似スレッドを間欠的に表出させた偽造防止用紙を提供することを目的とする。【解決手段】  疑似スレッド１０を用いた偽造防止用紙であって、前記偽造防止用紙は、上層紙４０と下層紙５０が積層された多層構造をなし、前記上層紙４０には前記疑似スレッド１０を間欠的に表出させる表出部３０が設けられ、前記上層紙４０に対向する前記下層紙５０の一方の面には、前記表出部３０に対応する領域を含む領域に疑似スレッド１０が印刷されていることを特徴とする偽造防止用紙により、上記課題を解決した。【選択図】  図１
2015139892.tif 000002
【特許請求の範囲】
【請求項１】
疑似スレッドを用いた偽造防止用紙であって、前記偽造防止用紙は、上層紙と下層紙が積層された多層構造をなし、前記上層紙には前記疑似スレッドを間欠的に表出させる表出部が設けられ、前記上層紙に対向する前記下層紙の一方の面には、前記表出部に対応する領域を含む領域に疑似スレッドが印刷されていることを特徴とする偽造防止用紙。
【請求項２】
前記上層紙と前記下層紙の何れかの対向面には接着剤層が設けられていることを特徴とする請求項１記載の偽造防止用紙。
【請求項３】
前記上層紙ならびに前記下層紙は、紙あるいは合成紙を用いたことを特徴とする請求項１または２記載の偽造防止用紙。
【請求項４】
前記上層紙の厚さが、３０μｍ〜４００μｍの範囲であることを特徴とする請求項１〜３のいずれか一項記載の偽造防止用紙。
【請求項５】
前記下層紙の厚さが、１００μｍ〜４００μｍの範囲であることを特徴とする請求項１〜４のいずれか一項記載の偽造防止用紙。
【発明の詳細な説明】
【技術分野】
【０００１】
本発明は、偽造防止用紙に関し、さらに詳しくは表出部に対応する領域に疑似スレッドが印刷されていることを特徴とする偽造防止用紙に関するものである。
【背景技術】
【０００２】
従来から、紙幣、商品券、ギフト券（百貨店、スーパーマーケット）、旅行券、ビール券、図書券、文具券、おこめ券、切手、小切手、手形、株券、株主優待券、債券、乗車券、入場券（映画、コンサート、イベント）、パスポート、身分証明書、カード、プリペイドカード、プリペイド式携帯電話カード等のセキュリティー製品の偽造防止用に様々な印刷・加工技術が開発されてきた。
【０００３】
セキュリティー製品の偽造防止用の印刷・加工技術としては、セキュリティー製品に紫外線を照射すると発光する蛍光インキや、セキュリティー製品を傾けると色調が変化するパール光沢インキ、ルーペで拡大するとセキュリティー製品の真偽が確認できるマイクロ文字、独特な立体感があるホログラムを貼付したセキュリティー製品、抄紙機によりスレッド（紙層中に糸状あるはテープ状物を抄きこんだもの）を抄きこんだ偽造防止用紙などがある。
【０００４】
それらの中でも、偽造防止用紙は、抄き込みに関する特殊な技術が必要であり、偽造されにくい。例えばホログラム加工したフィルムを用紙に抄きこんだ偽造防止用紙（ホログラム偽造防止用紙）、特殊印刷や特殊加工したフィルムを用紙に抄きこんだ偽造防止用紙（例えば、アメリカ１００ドル紙幣のモーションスレッド）、磁性スレッドを抄きこんだ偽造防止用紙などがある（例えば、特許文献１参照）。特に窓開き偽造防止用紙は、より偽造されにくい手法として広く普及している（例えば、特許文献２参照）。すなわち、窓開き偽造防止用紙は、複写機で複写してもスレッドの光沢部分は複写不可能なため偽造することが困難であった。
【０００５】
しかしながら、偽造防止用紙に用いられるスレッドには、金糸、銀糸、プラスチックフィルム、金属蒸着フィルム等が用いられており、スレッド自体が高価であり、加工代もかかるとういう問題がある。さらにスレッドを偽造防止用紙から引っ張り出して、そのスレッドを流用されてしまうという懸念もあった。
【先行技術文献】
【特許文献】
【０００６】
【特許文献１】特許第４５０８６７４号公報
【特許文献２】特公平５−８５６８０号公報
【発明の概要】
【発明が解決しようとする課題】
【０００７】
そこで本発明は、印刷された疑似スレッドを間欠的に表出させた偽造防止用紙を提供することを目的とする。
【課題を解決するための手段】
【０００８】
本発明に係わる偽造防止用紙は、以下の各発明により上記課題を解決した。なお、以下の各発明に付した括弧内の符号は、図面に付した符号と対応している。
【０００９】
本発明に係わる第１の発明は、疑似スレッド（１０）を用いた偽造防止用紙であって、前記偽造防止用紙は、上層紙（４０）と下層紙（５０）が積層された多層構造をなし、前記上層紙（４０）には前記疑似スレッド（１０）を間欠的に表出させる表出部（３０）が設けられ、前記上層紙（４０）に対向する前記下層紙（５０）の一方の面には、前記表出部（３０）に対応する領域を含む領域に疑似スレッド（１０）が印刷されていることを特徴とする偽造防止用紙である。
【００１０】
本発明に係わる第２の発明は、第１の発明において、前記上層紙（４０）と前記下層紙（５０）の何れかの対向面には接着剤層が設けられていることを特徴とする偽造防止用紙である。
【００１１】
本発明に係わる第３の発明は、第１の発明または第２の発明において、前記上層紙（４０）ならびに前記下層紙（５０）は、紙あるいは合成紙を用いたことを特徴とする偽造防止用紙である。
【００１２】
本発明に係わる第４の発明は、第１の発明から第３の発明のいずれか一つの発明において、前記上層紙（４０）の厚さが、３０μｍ〜４００μｍの範囲であることを特徴とする偽造防止用紙である。
【００１３】
本発明に係わる第５の発明は、第１の発明から第４の発明のいずれか一つの発明において、  前記下層紙（５０）の厚さが、１００μｍ〜４００μｍの範囲であることを特徴とする偽造防止用紙である。
【発明の効果】
【００１４】
下層紙に印刷を施した疑似スレッドを形成することにより、従来のスレッドよりも低コストであるという効果がある。また印刷された疑似スレッドであるため流用されることがないという効果もある。さらに、偽造防止用紙が疑似スレッドを含めて紙基材のため廃棄方法が簡便であり、環境への負荷を減らすという意味でも大きな効果がある。
【図面の簡単な説明】
【００１５】
【図１】本実施形態に係わる偽造防止用紙の正面図の一例である。
【図２】図１のＡ−Ａ断面図の一例である。
【図３】図１のＢ−Ｂ断面図の一例である。
【図４】図１のＢ−Ｂ断面図の別の一例である。
【発明を実施するための形態】
【００１６】
次に、本発明の実施形態について、図面を参照して詳述する。
図１は、本実施形態に係わる偽造防止用紙の正面図の一例である。図１において、１０は表出部３０から表出した疑似スレッド、２０は上層紙、３０は表出部を示している。上層紙２０には表出部３０である窓部が設けられており、印刷されている疑似スレッドが間欠的に表出する。
【００１７】
図２は、図１のＡ−Ａ断面図の一例である。図２において、４０は上層紙、５０は下層紙、６０は疑似スレッド、Ｐは圧力を加えた状態、Ｑは熱を加えた状態を示している。本実施形態の偽造防止用紙は上層紙４０と下層紙５０が積層された多層構造を形成しており、上層紙４０に対向する下層紙５０の一方の面には、疑似スレッド６０が印刷されている。Ａ−Ａ断面に示すように印刷された疑似スレッド６０は表面から隠れて目視することは困難である。疑似スレッド６０の印刷の例としては、見る角度によって色彩が変化する色彩可変印刷やパール顔料を含有するパールインキを用いて形成されたパール印刷など偽造防止用紙を傾けると色や光沢が変化する印刷を施すのがよい。
【００１８】
上層紙４０と下層紙５０とを圧力を加えて接合することにより偽造防止用紙が形成されるかあるいは上層紙４０と下層紙５０とを熱を加えて接合することにより偽造防止用紙が形成される。
【００１９】
図には示されていないが、上層紙４０と下層紙５０との接着性を向上させるために、上層紙４０あるいは下層紙５０の何れかの対向面には接着剤が設けられていてもよい。一般的な接着剤、例えば、合紙用接着剤を用いることができる。すなわちスティック糊やアロンアルファ（登録商標）のような乾燥させるタイプのものでも可能である。その他の接着剤として感圧接着剤を用いることができ、感圧接着剤としては、例えば、天然ゴム（ＮＲ）、エステル化天然ゴム、スチレン・ブタジエンゴム（ＳＢＲ）、クロロプレンゴム、ポリ酢酸ビニル、ポリメチルメタクリレート（ＰＭＭＡ）が好適に用いられる。接着付与剤としてロジン、水添ロジン、不均化ロジン、重合ロジン、変成ロジン、ロジンエステル、水添ロジンエステル、不均化ロジンエステル、重合ロジンエステル等を適宜添加することができる。
【００２０】
さらに、上層紙４０と下層紙５０との接着性を向上させるために、上層紙４０あるいは下層紙５０の何れかの対向面には感熱接着剤が設けられていてもよい。感熱接着剤としては、例えば、エチレン−酢酸ビニル共重合体（ＥＶＡ）、エチレン−アクリル酸エステル共重合体（ＥＥＡ）、ポリブテン、石油樹脂、塩化ビニル−酢酸ビニル共重合体、ポリ酢酸ビニル等が用いられる。また、上層紙４０と下層紙５０との間に例えば、ポリ塩化ビニル樹脂フィルムのように圧力をかけることにより接着されるような樹脂フィルムを設けてもよい。
【００２１】
上層紙４０と下層紙５０に用いられる紙、若しくは板紙は、一般的には、その使用目的により、印刷用紙・情報用紙、包装用紙、衛生用紙、雑種紙、段ボール原紙、紙器用板紙に大別される。さらに小分類としては、上質紙、中質紙、色上質紙、アート紙、コート紙、マットコート紙、ミラーコート紙、アートポスト、ケント紙、更紙、ノーカーボン紙、模造紙、グラシン紙、再生紙、白板紙、色板紙、加工紙、上級印刷紙、中級印刷紙、下級印刷紙、微塗工紙、軽量コート紙、樹脂含浸紙、合成紙、インクジェット用紙、ＰＯＤ用紙、昇華熱転写用紙等のプリンター用紙、フォーム用紙、ノーカーボン紙、感熱紙、ＯＣＲ用紙、ＯＭＲ用紙、磁気記録紙、未晒クラフト紙・半晒クラフト紙、塗工晒クラフト紙、再生可能防湿紙、表面に様々なエンボス加工を加えた紙、他の素材を混ぜ合わせた紙、風合いを出した紙、パール加工紙、ライナー、中芯原紙、非塗工紙、塗工紙、木材パルプを原料とし機械により大量生産された洋紙に対して、楮、三椏、雁皮、麻、檀を原料とした和紙等がある。
【００２２】
上層紙４０と下層紙５０に用いられる上記以外の材料としては、樹脂フィルムを用いることができる。樹脂フィルムとしては、ポリエチレン（ＰＥ）、ポリプロピレン（ＰＰ）、延伸ポリプロピレン（ＯＰＰ）、ポリスチレン（ＰＳ）、メタクリル樹脂、アクリル樹脂、ＡＢＳ樹脂（ＡＢＳ）、ポリ塩化ビニル等が用いられる。
【００２３】
上層紙の厚さの好ましい範囲は、連量で２０ｋｇ／四六版〜１００ｋｇ／四六版で、より好ましい範囲は、連量で３０ｋｇ／四六版〜７０ｋｇ／四六版である。すなわち、上層紙の厚さが、３０μｍ〜４００μｍの範囲が偽造防止用紙を通して疑似スレッドが透けて見えないので好適である。
【００２４】
下層紙の厚さの好ましい範囲は、連量で１００ｋｇ／四六版〜１５０ｋｇ／四六版である。すなわち、下層紙の厚さが１００μｍ〜４００μｍの範囲が疑似スレッドを印刷するのに好適である。
【００２５】
図３は、図１のＢ−Ｂ断面図の一例である。図３において、３０は表出部を示している。Ｂ−Ｂ断面の場合には、表出部３０を通して疑似スレッド６０を目視することができ、偽造防止用紙としての機能を有する。
【００２６】
図４は、図１のＢ−Ｂ断面図の別の一例である。図４において、１００は上層紙、１１０は遮蔽層、１２０はヒートシール層、１３０は下層紙、１４０はパターン印刷層、１５０は下地印刷層、９０は疑似スレッド、Ｒは熱プレスした状態を示している。下地印刷層１５０とその上に形成したパターン印刷層１４０により疑似スレッド９０が構成され、これは図３の疑似スレッド６０に相当する。
【００２７】
遮蔽層１１０は、例えば、印刷インキをスクリーン印刷したり、全面に印刷インキをつけるベタ印刷をしたりして疑似スレッドが偽造防止用紙を通して目視不可能になるように形成するのがよい。上層紙１００を介して疑似スレッド９０が透けて見える場合には、遮蔽層１１０を設け、透けて見えない場合には遮蔽層１１０を設けなくてもよい。
【００２８】
ヒートシール層１２０は、上層紙１００の下層紙１３０への接着の役割を担う。このヒートシール層１２０を構成する樹脂としては、従来より公知である感熱接着剤が配合されている樹脂を使用できるが、ガラス転移温度（Ｔｇ）が５０℃〜８０℃の熱可塑性樹脂であるのが好ましい。このような熱可塑性樹脂の具体例として、例えば、ポリエステル樹脂、塩化ビニル−酢酸ビニル共重合体樹脂、アクリル樹脂、ブチラール樹脂、エポキシ樹脂、ポリアミド樹脂、塩化ビニル樹脂等を挙げることができる。ヒートシール層１２０には、紫外線吸収剤、酸化防止剤、蛍光増白剤等の添加剤を含有させても良い。ヒートシール層１２０は、遮蔽層１１０上に、上記樹脂その他添加剤を有機溶剤等の溶媒に溶解又は分散せしめてなる塗布液を、ワイヤーコーティグ法等の公知のコーティング方法により、塗布し、硬化、乾燥することにより形成される。ヒートシール層の厚みは、通常０．１μｍ〜１０μｍ程度、好ましくは０．５μｍ〜５μｍ程度である。
【００２９】
前記下地印刷層１５０は、見る角度によって色彩が変化する色彩可変印刷やパール顔料を含有するパールインキを用いて形成されたパール印刷等である。前記パターン印刷層１４０は、下地印刷層１５０の上に印刷されるもので、従来の印刷インキで形成してもよいが、さらに偽造防止用紙の偽造防止効果を上げるために蛍光インキあるいはフォトクロミックインキで形成するのが好適である。紫外光を吸収して蛍光を発するインキとして例えば、ＮａＣｌやＫＣｌのようなハロゲン化アルカリ、シリコンのような元素半導体、ＺｎＳ、ＣｄＳ、ＧａＰ、ＧａＡｓのような化合物半導体、Ａｌ２Ｏ３やＹ３ Ａｌ５Ｏ１２のような金属酸化物、ＺｎＳｉＯ４のようなケイ酸塩等の蛍光顔料をビヒクルに添加して得られる蛍光インキを用いて形成することができる。フォトクロミックインキとして、有機系フォトクロミック材料としては、レチナール含有ロドプシン、フルギド系化合物、スピロピラン系化合物、スピロナフトオキサジン系化合物、イミダゾール系化合物、ジアリールエテン系化合物、アゾベンゼン系化合物、チオインジゴ系化合物、トリフェニル系化合物、スチルベン系化合物、サリチリジアニル系化合物、ロイコ系化合物、ビオロゲン系化合物、多環芳香族化合物等がある。スピロピラン系化合物は通常無色で紫外線を照射すると紫色に発色する。スピロナフトオキサジン系化合物、ジアリールエテン系化合物、フルギド系化合物は光発色消色などの繰り返し耐久性に優れ、ジアリールエテン系化合物とフルギド系化合物は熱不可逆性に優れている。これらの中でも、スピロピラン系化合物、スピロナフトオキサジン系化合物、フルギド系化合物、ジアリールエテン系化合物等が特に好ましい。
無機系フォトクロミック材料としては、銀粒子、銅粒子の単体あるいはそれらの共融混合物、塩化銀、臭化銀、ヨウ化銀等のハロゲン化銀、酸化タングステン、酸化モリブデン、酸化ニオブ、銀粒子担持酸化チタン、酸化タングステンー酸化チタン、金属錯体、バリウムマグネシウムケイ酸塩等がある。
【００３０】
以下、具体的な実施例について説明する。
【００３１】
（実施例１）
表出部３０を設けた厚さ３０μｍの上層紙１００を形成した。一方、厚さ１００μｍの下層紙１３０にパール顔料を含有するパールインキを用いてパール印刷を施し下地印刷層１５０を形成した。さらに下地印刷層１５０の上にＡｌ２Ｏ３からなる蛍光インキをパターニングしパターン印刷層１４０を形成した。下地印刷層１５０が表出部３０に対応するように上層紙１００と下層紙１３０とを貼り合わせ偽造防止用紙とした。
【００３２】
（実施例２）
表出部３０を設けた厚さ４００μｍの上層紙１００を形成した。一方、厚さ４００μｍの下層紙１３０にパール顔料を含有するパールインキを用いてパール印刷を施し下地印刷層１５０を形成した。さらに下地印刷層１５０の上にＡｌ２Ｏ３からなる蛍光インキをパターニングしパターン印刷層１４０を形成した。下地印刷層１５０が表出部３０に対応するように上層紙１００と下層紙１３０とを貼り合わせ偽造防止用紙とした。
【００３３】
（実施例３）
表出部３０を形成した厚さ３０μｍの上層紙１００に接着剤層を形成した。一方、厚さ１００μｍの下層紙１３０にパール顔料を含有するパールインキを用いてパール印刷を施し下地印刷層１５０を形成した。さらに下地印刷層１５０の上にＡｌ２Ｏ３からなる蛍光インキをパターニングしパターン印刷層１４０を形成した。下地印刷層１５０が表出部３０に対応するように上層紙１００と下層紙１３０とをプレスし接合させ偽造防止用紙とした。
【００３４】
（実施例４）
表出部３０を設けた厚さ４００μｍの上層紙１００に接着剤層を形成した。一方、厚さ４００μｍの下層紙１３０にパール顔料を含有するパールインキを用いてパール印刷を施し下地印刷層１５０を形成した。さらに下地印刷層１５０の上にＡｌ２Ｏ３からなる蛍光インキをパターニングしパターン印刷層１４０を形成した。下地印刷層１５０が表出部３０に対応するように上層紙１００と下層紙１３０とをプレスし接合させ偽造防止用紙とした。
【００３５】
（実施例５）
表出部３０を形成した上層紙１００に白インキで全面ベタ印刷を施し遮蔽層１１０を形成した。その上にポリエステル樹脂を塗布、乾燥させ５μｍ厚のヒートシール層１２０を形成した。一方、下層紙１３０にパール顔料を含有するパールインキを用いてパール印刷を施し下地印刷層１５０を形成した。さらに下地印刷層１５０の上に金属酸化物からなる蛍光インキをパターニングしパターン印刷層１４０を形成した。下地印刷層１５０が表出部３０に対応するように上層紙１００と下層紙１３０とを熱プレスし接合させ偽造防止用紙とした。
【００３６】
（実施例６）
表出部３０を形成した上層紙１００に白インキで全面ベタ印刷を施し遮蔽層１１０を形成した。その上にポリエステル樹脂を塗布、乾燥させ５μｍ厚のヒートシール層１２０を形成した。一方、下層紙１３０にパール顔料を含有するパールインキを用いてパール印刷を施し下地印刷層１５０を形成した。さらに下地印刷層１５０の上にバリウムマグネシウムケイ酸塩からなるフォトクロミックインキをパターニングしパターン印刷層１４０を形成した。下地印刷層１５０が表出部３０に対応するように上層紙１００と下層紙１３０とを熱プレスし接合させ偽造防止用紙とした。
【００３７】
（実施例７）
表出部３０を形成した上層紙１００に白インキで全面ベタ印刷を施し遮蔽層１１０を形成した。その上にポリエステル樹脂を塗布、乾燥させ５μｍ厚のヒートシール層１２０を形成した。一方、下層紙１３０にパール顔料を含有するパールインキを用いてパール印刷を施し下地印刷層１５０を形成した。さらに下地印刷層１５０の上にハロゲン化アルカリからなる蛍光インキをパターニングしパターン印刷層１４０を形成した。下地印刷層１５０が表出部３０に対応するように上層紙１００と下層紙１３０とを熱プレスし接合させ偽造防止用紙とした。
【００３８】
（実施例８）
表出部３０を形成した上層紙１００に白インキで全面ベタ印刷を施し遮蔽層１１０を形成した。その上にポリエステル樹脂を塗布、乾燥させ５μｍ厚のヒートシール層１２０を形成した。一方、下層紙１３０にパール顔料を含有するパールインキを用いてパール印刷を施し下地印刷層１５０を形成した。さらに下地印刷層１５０の上にスピロピラン系化合物からなるフォトクロミックインキをパターニングしパターン印刷層１４０を形成した。下地印刷層１５０が表出部３０に対応するように上層紙１００と下層紙１３０とを熱プレスし接合させ偽造防止用紙とした。
【符号の説明】
【００３９】
１０      表出した疑似スレッド
２０      上層紙
３０      表出部
４０      上層紙
５０      下層紙
６０      疑似スレッド
Ｐ        圧力を加えた状態
Ｑ        熱を加えた状態
７０      上層紙
８０      下層紙
９０      疑似スレッド
１００    上層紙
１１０    遮蔽層
１２０    ヒートシール層
１３０    下層紙
１４０    パターン印刷層
１５０    下地印刷層
Ｒ        熱プレスした状態
【図１】
2015139892.tif 000003
【図２】
2015139892.tif 000004
【図３】
2015139892.tif 000005
【図４】
2015139892.tif 000006